FR 2824418 A1 20021108 FR 0106000 A 20010504 microactionneur. L'invention concerne les générateurs électrochimiques du type comprenant au moins deux électrodes constituées d'un collecteur de courant et d'une couche de matière active, d'un séparateur conducteur ionique et d'un électrolyte constitué d'un solvant et d'un sel. Parmi de tels générateurs, on conna^'t les supercondensateurs à double couche électrochimique fonctionnant sur la base de lois électrostatiques, d'ou leur nom de supercondensateurs, utilisés comme piles secondaires. Dans de tels générateurs, la différence de potentiel aux bornes peut être limitée par la corrosion du collecteur de courant positif, ou bien par l'oxydation et/ou la réduction de l'électrolyle. On souhaite, dans les générateurs et notamment dans les supercondensateurs, limiter la résistance électrique de l'ensemble collecteur de courant / matière active, et améliorer le comportement vis à vis de la corrosion et de la passivation de l'ensemble collecteur / masse active. Par exemple, dans ie cas o le collecteur est en aluminium, celui-ci 2 0 est naturellement protégé par une couche de passivation composoe d'alumine hydratée Al2O3,xH2O. Mais cette couche de passivation, du fait de ses propriétés isolantes ioniques et électronique, va avoir pour effet d 'aug menter la résista nce à l' interface alum in ium / matière active. De plus, I'aluminium constituant le collecteur de courant positif peut voir cette couche d'alumine crotre et se densifier, au fur et à mesure des cycles électriques auxquels est soumis le générateur (nombre de cycles typiquement supérieurs à 10000 pour ce type de générateur). L'aluminium peut même, dans certains électrolytes, perdre son caractère passif, ce qui conduit alors à sa dissolution accélérée. 3 0 Les mêmes problèmes apparaissent avec d'autres matériaux de collecteur, par exemple avec le titane. Pour diminuer au mieux les problèmes de corrosion et de passivation, on a proposé dans US 4 562 511 de recouvrir le collecteur d'aluminium avec une peinture chargée en particules conductrices. Toutefois cette peinture tend à accro^tre la résistance. Dans le brevet US 5 949 637 déposé le 30 mars 1998 et publié le 7 septembre 1999, on décrit une technique de mise en _uvre de supports collecteurs en aluminium sous forme de feuille, technique qui consiste en un perçage multiple de la feuille, perpendiculairement à celle-ci, afin de réduire la résistance de contact matière active/feuille d'aluminium. Cette technique peut poser des problèmes de stabilité du contact lors de cyclages de longue durée. Dans le brevet US 6 191 935 déposé le 16 octobre 1998 et publié le février 2001, on décrit une technique de mise en _uvre d'un coilecteur de courant en aluminium en faisant pénétrer par compression de poudres de carbone dures, granulaires, afin de percer la couche d'alumine isolante électronique présente sur sa surface. Ici aussi, la stabilité du contact matière active/collecteur lors de cyclages de longue durée risque d'être compromise. Dans le brevet US 6 094 788 déposé le 19 janvier 1999 et publié le 1er août 2000, on décrit une technique de mise en _uvre d'un collecteur de courant en tissu de carbone entourant un collecteur d'aluminium. Cependant, cet assemblage nocessite une feuille d'aluminium déjà dépassivée afin de réduire la résistance de contact matière active/collecteur. Rien n'est fait en ce qui concerne la couche d'alumine pré-existante qui peut être relativement épaisse et présente une résistance de contact élevée. Dans la demande de brevet JP 111 624 470 déposée le 25 novembre 1997 et publice le 18 juin 1999, on décrit une technique de mise en _uvre d'un collecteur de courant en feuille d'aluminium, par vaporisation de grains d'alumine à la surface de cette feuille afin d'augmenter la rugosité de surface et conférer une meilleure adbérence de la matière active sur la feuille d'aluminium. Ce procédé vise à diminuer la résistance de contact feuille d 'al um iniu m/matière active, procédé qui, s' il diminue la résistance de contact entre la matière active et le collecteur, ne protoge pas suffisamment ce même collecteur dune dissolution ou d'une passivation ultérieure. Dans la demande de brevet européen EP 1 032 064 A1 déposoe le 10 février 2000 et publiée le 30 août 2000, on décrit une technique de mise en _uvre d'un collecteur de courant en aluminium pour un générateur électrochimique au lithium. Ce collecteur est recouvert d'une couche protectrice constituée d'au moins un composant choisi parmi les oxalates, et un composé d'au moins un élément choisi parmi le silicium, le chrome et le phosphore. Ce procèdé permet d'éviter la corrosion des collecteurs en aluminium lors de l'enduction d'une pâte de matière active contenant de l'eau sur ce même collecteur. Dans cette technique, on vise à améliorer une phase de réalisation des électrodes pour des accumulateurs au lithium, et on obtient quasiment aucun effet sur les caractéristiques en fonctionnement. On se propose selon l'invention de diminuer la résistance à l'interface matière active/collecteur de courant (habituellement appelée résistance de contact) et d'améliorer simultanément la protection du collecteur de courant contre la dissolution et la passivation. Ce but est attei nt selon l' invention grâce à u n procédé de réalisation d'une électrode du type comprenant notamment un collecteur de courant et 2 0 une matière électrochimiquement active associée au collecteur, procédé comprenant l'étape consistant à disposer une couche de peinture incluant des particules conductrices entre le collecteur et la matière électriquement active, procédé caractérisé en ce qu'il comporte, après une étape d'application de la peinture, I'étape consistant à réaliser un traitement thermique de la peinture à une température supérieure à l'ambiante. D'autres caractéristiques, buts et avantages de l'invention apparatront à la lecture de la description détaillée qui va suivre, faite en référence aux figures annexées sur lesquelles: - la figure 1 représente l'évolution de la résistance en fonction du nombre de cycles d'une cellule de supercondensateur réalisée avec des collecteurs de courant sans peinture chargée en particules conductrices. - la figure 2 représente l'évolution de la résistance en fonction du nombre de cycles d'une cellule de supercondensateur assemblée avec des collecteurs de courant, sans peinture à particules conductrices, tel que décrit dans l'exemple 2 - la figure 3 représente l'évolution de la résistance en fonction du nombre de cycles d'une cellule de supercondensateur telle que décrite dans l'exemple 3. - la figure 4 représente l'évolution de la résistance en fonction du nombre de cycles d'une cellule de supercondensateur telle que décrite dans I'exemple 4. - la figure 5 représente l'évolution de la résistance en fonction du nombre de cycles d' une cellu le de supercondensateu r assemblée tel que décrit dans l'exemple 5. - la figure 6 représente l'évolution de la résistance en fonction du nombre de cycles d'une cellule de supercondensateur telle que décrite dans l'exemple 6. - la figure 7 représente l'évolution de la résistance en fonction du nombre de cycles d'une cellule de supercondensateur telle que décrite dans l'exemple 7. - la figure 8 représente l'évolution de la résistance en fonction du nom bre de cycles d ' u ne cellu le de su percondensateur telle q ue décrite dans l'exemple 8. - la figure 9 représente l'évolution de la résistance en fonction du nombre de cycle d'une cellule de supercondensateur telle que décrite dans 2 5 I'exemple 9. Dans les exemples ci-après, on revêt préférentiellement le collecteur de courant avec une peinture carbonée sur un substrat de type feuille, grille, plaque, tissé ou non tissé, préférentiellement métallique, ici en aluminium. Avant application de la peinture proposoe, le collecteur de courant en feuille, grille, plaque, tissé ou non tissé, ainsi que déployé d'aluminium subit souvent dans ces exemples un traitement de polissage mécanique, suivi ou non, d'un décapage chimique basique puis acide permettant de préparer sa surface en vue d'appliquer le revêtement. Les traitements chimiques cités consistent tout d'abord en une immersion dans une solution de potasse de concentration entre 1 et 7 M, puis en un rinçage du collecteur à l'eau permutée, et enfin en une immersion dans une solution de concentration entre 10 et 50% en volume (plus particulièrement 25%) d'acide nitrique (HNO3) et 1 8g/l de fluorure de potossium (KF), suivie également d'un rinçage à l'eau permutée. Ces traitements chimiques par solution alcaline de potasse servent à éliminer la couche d'alumine présente à la surface de l'aluminium. Deux types de peinture sont proposées ici pour le traitement du support prénlablement décapé ou non: le premier est une peinture à base de résine époxyde (HIM: DEP 1213) le second une peinture à base de résine polyuréthanne (HIM: DEP 1214). On propose, dans un exemple avantageux, d'adopter ces deux types de résines dans un mélange qui s'avère conférer à l'électrode des propriétés particulièrement intéressantes. Ces deux peintures sont chargées avec des conducteurs électroniques carbonés (graphites, charbon,...) et/ou métallique (poudre d'aluminium par exemple) dans des proportions allant de préférence au minimum de 30% à 80% en poids, préférentiellement à 50% en poids. La peinture est appliquée sur le substrat d'aluminium en fine couche par la technique du " Spray ", puivérisation en français, par exemple peinture au pistolet. Les collecteurs de courant, une fois traités et peints, subissent un 2 5 traitement thermique à une température de plus de 40 C sous vide dynamique. Bien qu'on obtienne un résultat acceptable à des températures légèrement supérieures à l'ambiante, on constate des résultats nettement supérieurs à partir de 40 C. Ce traitement s'avère réduire notablement la résistance électrique de l'interface collecteur/matière active. Le traitement thermique élimine le solvant, et l'élimination du solvant améliore aussi le comportement électrique de l'interface: elle s'avère stabiliser la valeur de la capacité de l'interface collecteurimatière active au cours des cycles. En outre, on constate, grâce au traitement thermique, une meilleure tenue de l'interface vis à vis de la passivation et de la dissolution. La température de traitement ne doit cependant pas être trop élevée (inférieure à 200 C) et la durée trop importante afin d'éviter la croissance de la couche d'oxyde de type Al2O3 xH2O. La résistivité de cette couche conduirait à des résistances internes élevées, ne permettant pas l'obtention de puissances spécifiques élevées dans les composants réalisés avec ces électrodes. Un traitement à une température qui ne soit pas supérieure à 200 C s'avère aussi permettre d'éviter une détérioration mécanique de la couche de peinture durant le cyclage. De tels collecteurs sont utilisables de façon classique, pour l'enduction des matières actives préparées séparément. La mise en _uvre de ces matières actives est notamment décrite dans la demande de brevet français n 99/05919, déposée le 10 mai 1999. La matière active est ensuite préférentiellement laminée sur les collecteurs de courant ainsi traités. Cette matière active est par exemple constituée par un charbon actif en poudre de grande surface spécifique à laquelle il est ajouté un liant, et le cas échéant, un additif électronique tel qu'il est décrit dans la demande de brevet déjà citée, ou par un tissu de carbone activé ayant une grande surface spécifique. Les électrodes ainsi réalisoes sont alors préférentiellement assemblées pour constituer des faisceaux d'électrodes, lesquels sont introduits dans des bo^tiers de dimensions et de formes variables en fonction 2 5 des capacités recherchées pour les condensateurs. L'électrolyte est typiquement constitué d'un solvant organique ou d'un mélange de solvants organiques, dans lequel un ou plusieurs sels sont dissous. Les sels utilisés peuvent être par exemple choisis dans la liste suivante: tétra flueroborate de tétra ethyl ammonium, tétrafluoroborate de lithium, méthyle sulfonate de tétra éthyle ammonium, tri-fluoro sulfonate de tétra éthyl ammonium. Les solvants peuvent être par exemple choisis dans la liste suivante: acétonitrile, carbonate de propylène, carbonate d'éthylène, di-méthyl carbonate, utilisés purs ou en mélange. Les exemples ci-dessous permettront donc de mieux illustrer la description de la présente invention et de ses avantages. Dans les exemples ci-dessous, les électrodes réalisées ont une surface géométrique de 4 cm2 et sont assemblées en des cellules qui comportent une électrode pour chaque polarité (montage de laboratoire à deux électrodes). Ce montage permet de déterminer les caractéristiques accessibles en termes de puissance surfacique ou conductivité du contact matière active/collecteur et de stabilité en cyclage ou en termes de réduction de la dissolution et de la passivation de l'interface aluminium/matière active lors des cycles de charge et de décharge successifs. La composition de la pâte de matière active utilisée est la même dans tous les exemples ci-dessous, elle est: 95% de PICACTIF charbon actif de la société PICA (surface BET 2300 m2/g) et 5% de liant (PTFE). L'électrolyte est une solution de tétra fluoroborate de tétra éthyl ammonium une fois molaire dans l'acétronitrile (NEt4BF4 1 M dans ACN). Le cyclage des cellules de 4 cm2 est réalisé à courant constant (80 2 0 mA/cm2) entre 0 et 2,3 V. Dans un premier temps, on décrira deux exemples d'électrodes dans lesquelles le collecteur n'est recouvert d'aucune peinture. Les résultats obtenus constitueront une référence pour illustrer l'intérêt de l'invention qui sera présentée dans les autres exemples d'électrodes, présentés par la 2 5 suite. Dans le premier exemple, les électrodes de supercondensateurs ont été réalisées en utilisant un collecteur en aluminium sans aucun traitement. Celui-ci a simplement été lavé et séché. La pâte de matière active a ensuite été enduite sur ce collecteur. A la figure 1 est représentée l'évolution de la résistance surfacique de la cellule (en ohm.centimètre carré) en fonction du nombre de cycles. Dans ce cas, la résistance augmente rapidement au début, passe par un maximum à 18 ohm.cm2 puis diminue ensuite pour enfin crotre de façon constante. Ces fluctuations importantes traduisent une instabilité de l'interface matière active/aluminium, liée à des phénomènes de dissolution et de repassivation de l'aluminium. Ce type de collecteur de courant n'est donc absolument pas utilisable dans un système de type supercondensateur à double couche électrochimique. Les électrodes ont été réalisées en utilisant un collecteur en aluminium qui a été tout d'abord décapé mécaniquement par abrasion à I'aide de papiers au carbure de silicium (SiC) de grade compris entre 100 et 800, puis décapé chimiquement tout d'abord par immersion dans une solution de potasse de concentration 5 M, suivie d'un rinçage à l'eau permutée, puis par immersion dans une solution de 25% en volume d'acide nitrique (HNO3) et 18 g/l de fluorure de potassium (KF), suivie d'un rinçage à I'eau permutée. Après séchage à l'air, la pâte de matière active a été enduite sur ce collecteur afin de préparer des électrodes de supercondensateur. A la figure 2 est représentée l'évolution de la résistance surfacique de la cellule (en oUm. centimètre carré) en fonction du nombre de cycles. Dans ce cas, la résistance surfacique de la cellule est de 12 à 14 ohm. cm2. Ces valeurs obtenues de façon reproductible montrent une amélioration d'un facteur deux par rapport aux caractéristiques obtenues avec les électrodes du premier essai ci-dessus. Ces valeurs restent toutefois trop élevoes pour permettre d'atteindre des valeurs de puissance spécifique élevées. Dans un troisième exemple, les électrodes ont été réalisoes en 2 5 utilisant un collecteur en aluminium qui a été tout d'abord décapé mécaniquement par abrasion à l'aide de papiers au carbure de silicium (SiC) de grade compris entre 100 et 800, puis décapé chimiquement tout d'abord par immersion dans une solution de potasse de concentration 5 M, suivie d'un rinçage à l'eau permutée, puis par immersion dans une solution 25 % en volume d'acide nitrique (HNO3) et 18 g/l de fluorure de potassium (KF), suivie d'un rinçage à l'eau permutée. Après séchage, le support ainsi traité est peint à l'aide d'une peinture à base de polyuréthanne (HIM DEP 1214 par exemple), chargée à 50% en poids de noir d'acétylène (ACB). Le support ainsi préparé est alors introduit dans une étuve à 1 00 C, et laissé durant sept jours. Après ce traitement thermique, la pâte de matière active a été laminée sur ce collecteur afin de préparer de nouvelles électrodes de supercondensateu r. A la figure 3 est représentée l'évolution de la résistance surfacique de la cellule (en oUm.centimètre carré) en fonction du nombre de cycles. Dans ce cas, la résistance surfacique de la cellule se stabilise à une valeur de 4 ohm.cm2. Ces valeurs obtenues, également de façon reproductible, montrent une nette amélioration (facteur 3 par rapport aux caractéristiques obtenues dans l'exemple 2). Ce traitement améliore donc le contact matière active/collecteur de courant et protège l'aluminium de la dissolution et de la passivation dans le milieu électrolytique utilisé. Dans un quatrième exemple, les électrodes ont été réalisées en utilisant un collecteur en aluminium qui a été tout d'abord décapé mécaniquement par abrasion à l'aide de papiers au carbure de silicium (SiC) de grade compris entre 100 et 800, puis décapé chimiquement tout d'abord par immersion dans une solution de potasse de concentration 5 M, suivie d'un rinçage à l'eau permutée, puis par immersion dans une solution 25% en volume d'acide nitrique (HNO3) et 18g/l de fluorure de potassium (KF), suivie d'un rinçage à l'eau permutée. Après séchage, le support ainsi traité est peint à l'aide d'une peinture à base de polyuréthanne (HIM DEP 1214 par exemple), chargée à 50% en poids de noir d'acétylène (AC B). Le support ainsi préparé est alors introduit dans une étuve à 200 C, et laissé durant sept jours. Comme dans l'exemple précédent, après ce traitement thermique, la pâte de matière active a été laminée sur le collecteur afin de préparer de nouvelles électrodes de supercondensateur. Sur la figure 4 est représentée l'évolution de la résistance surfacique de la cellule (en ohm.centimètre carré) en fonction du nombre de cycles. Dans ce cas, la résistance surfacique de la cellule se stabilise à une valeur de 3 ohm.cm2. Ces valeurs, obtenues de façon reproductible, montrent une lég ère amé l io ration par rapport à l' exem p le 3. Dans un cinquième exemple, les électrodes ont été réalisoes en utilisant un collecteur en aluminium qui a été tout d'abord décapé mécaniquement par abrasion à l'aide de papiers au carbure de silicium (SiC) de grade compris entre 100 et 800, puis décapé chimiquement tout d'abord par immersion dans une solution de potasse de concentration 5 M, suivie d'un rinçage à l'eau permutée, puis par immersion dans une solution 25% en volume d'acide nitrique (HNO3) et 18 g/l de fluorure de potassium (KF), suivie d'un rinçage à l'eau permutée. Après séchage, le support ainsi traité est peint à l'aide d'une peinture à base d'époxyde (HIM DEP 1213 par exemple), chargée à 50% de noir d'acétylène (ACB). Le support ainsi préparé est alors introduit dans une étuve à 50 C,et laissé durant sept jours. Comme dans l'exemple précédent, après ce traitement thermique, la pâte de matière active a été laminée sur le collecteur afin de préparer de nouvelles électrodes de superoondensateur. A la figure 5 est représentée l'évolution de la résistance surfacique de la cellule (en ohm.centimètre carré) en fonction du nombre de cycles. Dans ce cas, la résistance surfacique de la cellule tend vers une valeur de 4 ohm.cm2. Cette valeur, obtenue de façon reproductible, montre encore une nette amélioration par rapport à l'exemple 2. Dans un sixième exemple, les électrodes ont été réaliséss en utilisant un collecteur en aluminium qui a été tout d'abord décapé mécaniquement par abrasion à l'aide de papiers au carbure de silicium (SiC) de grade compris entre 100 et 800, puis décapé chimiquement tout d'abord par immersion dans une solution de potasse de concentration 5 M, suivie d'un rinçage à l'eau permutée, puis par immersion dans une solution 25 % en volume d'acide nitrique (HNO3) et 18 g/l de fluorure de potossium (KF), suivie d'un rinçage à l'eau permutée. Après séchage, le support ainsi traité est peint à l'aide d'un mélange contenant 50% en masse de peinture à base d'époxyde (HIM DEP 1213 par exemple) et 50% en masse de peinture à base de polyuréthanne (HIM DEP 1214 par exemple). Ce mélange de peinture est chargé à 50% de noir d'acétylène (ACB). Le support ainsi préparé est alors introduit dans une étuve à 200 C, et laissé durant sept jours. Comme dans l'exemple précédent, après ce traitement thermique, la pâte de matière active a été laminée sur le collecteur afin de préparer de nouvelles électrodes de supercondensateur. A la figure 6 est représentée l'évolution de la résistance surfacique de la cellule (en ohm.centimètre carré) en fonction du nombre de cycles. La résistance surfacique de la cellule se stabilise à une valeur de 3 ohm. cm2. Ces valeurs obtenues de façon reproductible, montrent encore une nette amélioration par rapport à l'exemple 2, et permet la réalisation de systèmes de puissance. Le fait d'adopter un mélange de peinture époxyde et polyuréthanne confère à la couche de protection un comportement électrique spécialement 2 0 avantageux. En effet, les inventeurs ont pu découvrir que la peinture polyuréthanne permet de conférer à l'interface collecteur/matière active une résistance plus faible qu'une couche d'époxyde. Les inventeurs ont pu découvrir également qu'une couche d'époxyde présente, elle, I'avantage de conférer un meilleur comportement en termes de stabilité mécanique et physico-chimique au cours des cycles dans le cas de l'époxyde. De manière avantageuse, il s'avère qu'un mélange d'époxyde et de polyuréthanne confère à la couche à la fois les avantages de l'époxyde et du polyuréthanne, à savoir une faible résistance électrique et une bonne tenue au cours des cycles en termes de stabilité. L'évolution du potentiel en fonction du temps lors de cyclage galvanostatique est en outre bien linéaire. Ces avantages sont obtenus avec un mélange dans lequel l'époxyde représente 20 à 80% en poids, et le polyuréthanne sensiblement le complément (" sensiblement " signifiant ici au moins 80% du complément). On préférera, pour obtenir la synergie la plus forte entres les deux avantages, une teneur massique d'époxyde comprise entre 30 et 70%, avec sensiblement le complément en polyuréthanne, plage dans laquelle les résultats sont particulièrement avantageux (même signification préférentielle pour le terme sensiblement >). Dans un septième exemple, les électrodes ont été réalisoes en utilisant un collecteur en aluminium qui a été tout d'abord décapé mécaniquement par abrasion à l'aide de papiers au carbure de siliclum (SiC) de grade compris entre 100 et 800, puis décapé chimiquement tout d'abord par immersion dans une solution de potosse de concentration 5 M, suivie d'un rinçage à l'eau permutée, puis par immersion dans une solution 25 % en volume d'acide nitrique (HN03) et 18 g/l de fluorure de potassium (KF), suivie d'un rinçage à l'eau permutée. Après séchage, le support ainsi traité est peint à l'aide d'une peinture à base de polyuréthanne (HIM DEP 1214 par exemple) chargée à 50% (en masse) en poudre d'aluminium. Le support ainsi préparé est alors introduit dans une étuve à 50 C, et laissé durant sept jours. Comme dans l'exemple précédent, après ce traitement thermique, la pâte de matière active a été laminée sur le collecteur afin de préparer de nouvelles électrodes de supercondensateur. A la figure 7, est représentée l'évolution de la résistance surfacique de la cellule (en ohm.centimètre carré) en fonction du nombre- de cycles. La résistance surfacique de la cellule tend vers une valeur d'environ 2,5 ohm.cm2. Cette valeur, obtenue de façon reproductible, montre toujours une nette amélioration par rapport à l'exemple 2, et permet la réalisation de systèmes de puissance. Dans un huitième exemple, les électrodes ont été réalisées en utilisant un collecteur en aluminium tout d'abord décapé mécaniquement par abrasion à l'aide de papiers au carbure de silicium (SiC) de grade compris entre 100 et 800, suivie d'un rinçage à l'eau permutée (sans décapage chimique). Après séchage à l'air, le support ainsi traité est peint à l'aide d'une peinture à base de polyuréthanne (HIM DEP 1214 par exemple), chargée à % de noir d'acétylène (ACB). Le support ainsi préparé est alors introduit dans une étuve à 40 C, et laissé durant sept jours. Comme dans les exemples précédents, après ce traitement thermique, la pâte de matière active a été laminée sur le collecteur afin de préparer de nouvelles électrodes de supercondensateur. A la figure 8 est représentée l'évolution de la résistance surfacique de la cellu le (en ohm. centimètre carré) en fonction d u nomb re de cycles. Nous pouvons remarquer que dans ce cas, la résistance surfacique de la cellule se stabilise à une valeur de moins de 2 ohm.cm2. Ces valeurs, obtenues de façon reproductible, permettent de réaliser des composants de forte puissance spécifique. Dans un neuvième exemple, nous avons réalisé des électrodes en utilisant un collecteur en aluminium que nous avons tout d'abord décapé macaniquement par abrasion à l'aide de papiers au carbure de silicium (SiC) de grade compris entre 100 et 800, puis décapé chimiquement par immersion dans une solution de potasse de concentration 5 M, suivie d'un rinçage à l'eau permutée. Après séchage à l'air, le support ainsi traité est peint à l'aide d'une peinture à base de polyuréthanne (HIM DEP 1214 par exemple), chargée à % de noir d'acétylène (ACB). Le support ainsi préparé est alors introduit dans une étuve à 40 C, et laissé durant sept jours. Après ce traitement thermique, la pâte de matière active est laminée sur le collecteur afin de préparer des électrodes de supercondensateur. A la figure 9 est représentée l'évolution de la résistance surfacique de la cellule (en ohm.centimètre carré) en fonction du nombre de cycles. Dans ce cas, la résistance surfacique de la cellule tend vers une valeur de 2 ohm.cm2. Comme précédemment, ces valeurs obtenues de façon reproductible permettent de réaliser des composants de forte puissance spécifique. On préférera donc un traitement thermique à une température supérieure à 40 C. La présente invention rend les collecteurs, notamment les collecteurs en aluminium, utilisables dans des supercondensateurs fonctionnant en milieu organique. Ce traitement permet de réaliser des collecteurs, fiables et efficaces pour des électrodes de supercondensateur, comportant des matières actives carbonées ou des polymères conducteurs électroniques. Enfin, ces électrodes pourront étre aisément associées en faisceaux d'électrodes afin de constituer des supercondensateurs aux performances améliorces. La présente invention sera particulièrement intéressante dans le cas des supercondensateurs à double couche électrochimique. L'invention est aussi d'un grand avantage dans la réalisation des cathodes pour les accumulateurs au lithium (lithium-ion ou lithium- polymère par exemple). REVENDICATIONS 1. Procédé de réalisation d'une électrode du type comprenant notamment un collecteur de courant et une matière électrochimiquement active associée au coliecteur, procédé comprenant l'étape consistant à disposer une couche de peinture incluant des particules conductrices entre le collecteur et la matière électrochimiquement active, procédé caractérisé en ce qu'il comporte, après une étape d'application de la peinture, I'étape consistant à réaliser un traitement thermique de la peinture à une température supérieure à l'ambiante. 2. Procédé selon la revendication 1, caractérisé en ce que l'étape de traitement thermique est réalisée à une température comprise entre 40 C et C. 3. Procédé selon l'une quelconque des revendications précédentes, caractérisé en ce que la peinture est une peinture époxyde. 4. Procédé selon l'une quelconque des revendications 1 ou 2, caractérisé en ce que la peinture est une peinture polyuréthanne. 5. Procédé selon l'une quelconque des revendications 1 ou 2, caractérisé en ce que la peinture comprend un epoxyde et un polyuréthanne, la proportion d'epoxyde étant comprise entre 20 et 80% en poids, le reste étant composé essentiellement de polyuréthanne. 6. Procédé selon la revendication 5, caractérisé en ce que la teneur en epoxyde est comprise entre 30 et 70% en poids, le reste étant composé essentiellement de polyuréthanne. 7. Procédé selon l'une quelconque des revendications précédentes, caractérisé en ce que le collecteur est en aluminium. 8. Procédé de rénlisation d'un générateur électrique comprenant un électrolyte et au moins deux électrodes, au moins une électrode incluant un collecteur de courant et une partie en matière électrochimiquement active distincte associée au collecteur, caractérisé en ce qu'il inclut le procédé de réalisation d'électrode selon l'une quelconque des revendications 1 à 7. 9. Procédé de réalisation d'un générateur électrique scion la revendication 8, caractérisé en ce que le générateur est un supercondensateur. 10. Procédé de réalisation d'un générateur électrique scion la revendication 8, caractérisé en ce que le générateur est un accumulateur au